(57)【要約】【課題】皮膚への親和性が高く、密封包帯療法（ＯＤＴ）効果と伸縮性とに優れた局所皮膚適用シートを提供する。【解決手段】皮膚粘着層と、保護粘着層と、高伸縮支持体とを、その順に積層してなる皮膚用積層粘着性シート、並びに、皮膚粘着層と、中間層と、保護粘着層と、高伸縮支持体とを、その順に積層してなる皮膚用積層粘着性シート。【選択図】なし【特許請求の範囲】
【請求項１】
皮膚粘着層と、保護粘着層と、高伸縮支持体とを、その順に積層してなる皮膚用積層粘着性シート。
【請求項２】
皮膚粘着層と、中間層と、保護粘着層と、高伸縮支持体とを、その順に積層してなる皮膚用積層粘着性シート。
【請求項３】
前記皮膚粘着層がアクリル系粘着剤又はウレタン系粘着剤を含む、請求項１又は２に記載の粘着性シート。
【請求項４】
前記高伸縮支持体がポリウレタンフィルム又はエチレン酢酸ビニルフィルム又はウレタン不織布又はポリエステル不織布、からなる、請求項１〜３のいずれか１項に記載の粘着性シート。
【請求項５】
前記保護粘着層がゴム系粘着剤を含む、請求項１〜４のいずれか１項に記載の粘着性シート。
【請求項６】
前記中間層がポリウレタンフィルム又はエチレン酢酸ビニルフィルムからなる、請求項２〜５のいずれか１項に記載の粘着性シート。
【請求項７】
引っ張り弾性率が３０Ｎ以下である、請求項１〜６のいずれか１項に記載の粘着性シート。
【請求項８】
水蒸気透過度が200ｇ/ｍ２・24ｈ以下である、請求項１〜７のいずれか１項に記載の粘着性シート。
【請求項９】
前記皮膚粘着層の厚さが２０〜８０μｍである、請求項１〜８のいずれか１項に記載の粘着性シート。
【請求項１０】
前記高伸縮支持体の厚さが５〜６０μｍである、請求項１〜９のいずれか１項に記載の粘着性シート。
【請求項１１】
前記皮膚粘着層の表面に離型シートを有する、請求項１〜１０のいずれか１項に記載の粘着性シート。
【請求項１２】
前記皮膚粘着層が薬物又は有価物質を含む、請求項１〜１１のいずれか１項に記載の粘着性シート。
【請求項１３】
前記薬物が解熱消炎鎮痛剤、抗てんかん剤、抗精神病剤、抗うつ・抗不安剤、抗パーキンソン病剤、抗そう剤、抗認知症剤、催眠剤、鎮静剤、鎮痙剤、筋弛緩剤、自立神経作用剤、脳循環・代謝改善剤、強心剤、抗狭心症剤、高血圧・不整脈用剤、血管拡張剤、血圧降下剤、昇圧剤、利尿剤、呼吸促進剤、鎮咳去痰剤、気管支拡張剤、喘息・鼻アレルギー治療剤、呼吸器用剤、感冒用剤、制吐剤、制酸剤及び抗潰瘍剤からなる群より選ばれる、請求項１２に記載の粘着性シート。
【請求項１４】
前記有価物質が美白成分、抗シワ成分、抗炎症成分、血行促進成分、抗菌成分、抗そう痒成分、各種ビタミン及びその誘導体、抗酸化成分、抗アレルギー成分並びに香料からなる群より選ばれる、請求項１２に記載の粘着性シート。
【請求項１５】
アクリル系粘着剤又はウレタン系粘着剤又はシリコーン系粘着剤とゴム系粘着剤との積層粘着剤からなる粘着性シート。
【請求項１６】
アクリル系粘着剤又はウレタン系粘着剤又はシリコーン系粘着剤とゴム系粘着剤と伸縮性支持体とを積層してなる粘着性シート。
【発明の詳細な説明】
【技術分野】
【０００１】
本発明は、医療用、化粧用の皮膚適用シートに関し、詳しくは粘着剤とフィルムが積層している粘着シートに関する。
【背景技術】
【０００２】
皮膚適用の各種粘着性シートは、その目的に応じて種々の性質を有するシートが開発され使用されてきた。一方において、水蒸気透過性を高めた製品の開発が進められてきた（特許文献１）が、他方においては、経皮吸収を高めるため、密封包帯療法（Occlusive dressing therapy；ＯＤＴ）も行われている。ＯＤＴは、軟膏を患部に塗布し、その部分をポリエチレン製、ポリ塩化ビニリデン製などの薄膜で覆って絆創膏で止めて密封することによって、薬物の経皮吸収が高まり、病変を短期間で治癒させることができる。この目的のためには、水蒸気透過性の低い資材が有用である。
【０００３】
近年、微小な針、すなわちマイクロニードルを用いて角質層を穿孔することにより、塗布法より薬物透過効率を格段に向上させる技術が開発されている。このマイクロニードルを基板上に多数集積したものがマイクロニードルアレイである。また、マイクロニードルアレイに、マイクロニードルアレイを皮膚に付着させるための粘着テープや使用まで無菌状態を維持するためのカバーシートなどを付加して、使用しやすい製品としたものをマイクロニードルパッチという。
【０００４】
糖質など体内で溶解し代謝により消失する物質を素材としてマイクロニードルを作製すれば、仮にニードルが折れ皮膚内に残存したとしても、事故とはならない。そればかりか、糖質中に薬物を含ませておくならば、刺入されたマイクロニードルが体内で溶解されることにより、容易に薬物を皮内や皮下に投与することができる（特許文献２）。
特に、ヒアルロン酸やコラーゲンなどの生体溶解性高分子物質からなるマイクロニードルを皮膚に刺入すると、皮膚内水分がマイクロニードルに拡散し、皮膚に差し込まれたニードル部が膨潤し、その後溶解する。この結果、ヒアルロン酸やコラーゲンが皮膚内に拡散して抗しわ作用を発現し、あるいはニードル部に前もって溶解させている薬物や有価物質が皮膚内に拡散する（特許文献３、４）。
【０００５】
マイクロニードルが皮膚内で膨潤し溶解するには、その間マイクロニードルアレイを皮膚表面に安定的に保持する必要がある。通常、マイクロニードルアレイよりも大面積の粘着性保護テープをマイクロニードルアレイにかぶせて皮膚表面に押しつけ、その保護テープの粘着性により密着保持している。
【０００６】
しかしながら、この粘着性保護テープは、マイクロニードルの皮膚内での溶解性に大きな影響を与える。水蒸気透過性の高い保護粘着テープを用いると、皮膚からマイクロニードルアレイに入った水分が蒸散し、マイクロニードルが十分に膨潤しなくなり、薬物を皮膚内に放散する速度が落ちる。それゆえ、皮膚からの水分蒸散をテープが抑えるためことが重要である。
上記したように、皮膚用粘着シートあるいはマイクロニードル用保護粘着シートは、水蒸気透過性を低くすることが重要である。それを実現するために、水蒸気透過性の低い支持体を使用すると、シート全体の剛性が増し、貼付した時皮膚の動きに追随できず皮膚刺激の原因になりやすいとの欠点を生じる。
【先行技術文献】
【特許文献】
【０００７】
【特許文献１】特表２０１２−５３２９０３号公報
【特許文献２】特開２００３−２３８３４７号公報
【特許文献３】特開２００９−２７３８７２号公報
【特許文献４】特開２０１０−０２９６３４号公報
【発明の概要】
【発明が解決しようとする課題】
【０００８】
局所皮膚適用シートは、一定期間それを皮膚に固定させるための粘着効果とともに、ＯＤＴ効果とシートの伸縮性を兼ね備えた特性が要求される。本発明の目的は、皮膚への親和性が高く、ＯＤＴ効果と伸縮性とに優れた局所皮膚適用シートを提供することにある。
【課題を解決するための手段】
【０００９】
本発明者らは、アクリル系粘着剤のように皮膚との親和性が高く長期間貼付に優れるが透湿性が高くＯＤＴ効果を発揮しにくい粘着層と、低透湿性でＯＤＴに優れるゴム系粘着剤とを、積層支持体としてウレタンフィルムのように伸縮性の高いフィルムを用いる３層シートがＯＤＴ効果と伸縮性の両立が実現することを確認して、本発明とした。ゴム系粘着剤とアクリル系粘着剤とは接着性が必ずしも良好ではなく時として剥離することもあるので、さらに物性を改良するためゴム系粘着剤層とアクリル系粘着剤層との間にポリウレタンシートを介在させることによって積層化が改善し、伸縮性及び皮膚親和性に優れた、ＯＤＴ効果に優れた粘着性シートを創出することに成功し、本発明を完成するに至った。
【００１０】
本発明は、以下に示す通りである。
〔１〕  皮膚粘着層と、保護粘着層と、高伸縮支持体とを、その順に積層してなる皮膚用積層粘着性シート。
〔２〕  皮膚粘着層と、中間層と、保護粘着層と、高伸縮支持体とを、その順に積層してなる皮膚用積層粘着性シート。
〔３〕  前記皮膚粘着層がアクリル系粘着剤又はウレタン系粘着剤を含む、〔１〕又は〔２〕に記載の粘着性シート。
〔４〕  前記高伸縮支持体がポリウレタンフィルム又はエチレン酢酸ビニルフィルム又はウレタン不織布又はポリエステル不織布、からなる、〔１〕〜〔３〕のいずれかに記載の粘着性シート。
〔５〕  前記保護粘着層がゴム系粘着剤を含む、〔１〕〜〔４〕のいずれかに記載の粘着性シート。
〔６〕  前記中間層がポリウレタンフィルム又はエチレン酢酸ビニルフィルムからなる、〔２〕〜〔５〕のいずれかに記載の粘着性シート。
〔７〕  引っ張り弾性率が３０Ｎ以下である、〔１〕〜〔６〕のいずれかに記載の粘着性シート。
〔８〕  水蒸気透過度が２００ｇ/ｍ２・24ｈ以下である、〔１〕〜〔７〕のいずれかに記載の粘着性シート。
〔９〕  前記皮膚粘着層の厚さが２０〜８０μｍである、〔１〕〜〔８〕のいずれかに記載の粘着性シート。
〔１０〕  前記高伸縮支持体の厚さが５μｍ以上である、〔１〕〜〔９〕のいずれかに記載の粘着性シート。
〔１１〕  前記皮膚粘着層の表面に離型シートを有する、〔１〕〜〔１０〕のいずれかに記載の粘着性シート。
〔１２〕  前記皮膚粘着層が薬物又は有価物質を含む、〔１〕〜〔１１〕のいずれかに記載の粘着性シート。
〔１３〕  前記薬物が解熱消炎鎮痛剤、抗てんかん剤、抗精神病剤、抗うつ・抗不安剤、抗パーキンソン病剤、抗そう剤、抗認知症剤、催眠剤、鎮静剤、鎮痙剤、筋弛緩剤、自立神経作用剤、脳循環・代謝改善剤、強心剤、抗狭心症剤、高血圧・不整脈用剤、血管拡張剤、血圧降下剤、昇圧剤、利尿剤、呼吸促進剤、鎮咳去痰剤、気管支拡張剤、喘息・鼻アレルギー治療剤、呼吸器用剤、感冒用剤、制吐剤、制酸剤及び抗潰瘍剤からなる群より選ばれる、〔１２〕に記載の粘着性シート。
〔１４〕  前記有価物質が美白成分、抗シワ成分、抗炎症成分、血行促進成分、抗菌成分、抗そう痒成分、各種ビタミン及びその誘導体、抗酸化成分、抗アレルギー成分並びに香料からなる群より選ばれる、〔１２〕に記載の粘着性シート。
〔１５〕  アクリル系粘着剤又はウレタン系粘着剤又はシリコーン系粘着剤とゴム系粘着剤との積層粘着剤からなる粘着性シート。
〔１６〕  アクリル系粘着剤又はウレタン系粘着剤又はシリコーン系粘着剤とゴム系粘着剤と伸縮性支持体とを積層してなる粘着性シート。
【発明の効果】
【００１１】
本発明の粘着性シートは、以下の３層あるいは好ましくは４層構造からなる皮膚用粘着性シートである。数字が小さい方が皮膚に近い層である。
１．高透湿性であるが故に皮膚親和性の高い粘着剤層（皮膚粘着層）
好適にはアクリル系粘着剤、ウレタン粘着剤、シリコーン粘着剤、等。シートを皮膚接触表面として皮膚に貼付することで、皮膚への長期接着性に優れる性質を持たせる。
２．低透湿性である粘着剤層（保護粘着層）
低透湿性であり皮膚からの水分を逃さず密着性に優れる特性により、マイクロニードルアレイの膨潤ないし溶解を促進させ、また貼付型医薬品、化粧品においては有価成分の皮膚への吸収効果が高まる。好適にはゴム系粘着剤を用いうる。
３．伸縮性を有する支持体フィルム（高伸縮支持体）
好適にはウレタンフィルム、ＥＶＡフィルム等。高伸縮性を有し保護粘着層との接着性が良好なフィルム。
以上の３層からなる皮膚用粘着性シートが本発明に係わるものである。
４．伸縮性を有する中間層フィルム（中間層）
皮膚粘着層と保護粘着層とは極性が異なり相互の接着性を改良してさらに良好な皮膚用粘着性シートとする場合、上記両層の間に伸縮性を有する中間層フィルム（中間層）を積層することが有効である。この実施態様も本発明の完成型である。すなわち、中間層を皮膚粘着層と保護粘着層との間に挟む。
好適にはウレタンフィルム、ＥＶＡフィルム等。高伸縮性を有し皮膚粘着層と保護粘着層との接着性が良好なフィルム。厚さは、５〜１００μｍが望ましい。
【図面の簡単な説明】
【００１２】
【図１】本発明の粘着性シートの構造を示す断面図である。本図は４層であるが、中間層がない場合もある。
【発明を実施するための形態】
【００１３】
1．皮膚粘着層
本発明の粘着性シートを構成する皮膚粘着層は、高透湿性であり皮膚に接触する面であり、必要により薬物又は有価物質を含有する。
【００１４】
皮膚粘着層に含まれる粘着剤は、高透湿性粘着剤であり、例えば、アクリル系粘着剤、ウレタン系粘着剤、シリコーン系粘着剤が挙げられる。中でも、アクリル系粘着剤及びウレタン系粘着剤が好ましく、アクリル系粘着剤が最も好ましい。
【００１５】
アクリル系粘着剤としては、炭素数１〜１８、特に好ましくは４〜１８の脂肪族アルコールと（メタ）アクリル酸とから得られるアルキル（メタ）アクリレートの単独重合体、共重合体及びアルキル（メタ）アクリレートとその他の官能性モノマーとの共重合体が例示される。
【００１６】
官能性モノマーの例としては、水酸基を有するモノマー、カルボキシル基を有するモノマー、アミド基を有するモノマー、アミノ基を有するモノマー、等がありまた共重合性モノマーとしては、たとえば酢酸ビニル、スチレン、α−メチルスチレン、塩化ビニル、アクリロニトリル、エチレン、プロピレン、ブタジエンなども使用できる。粘着剤中にはアルキル（メタ）アクリレートが（共）重合成分として５０質量％以上含有されることが好ましい。
【００１７】
ウレタン系粘着剤は、ウレタン基（−ＮＣＨＣＯＯ−）を有する粘着剤であり、ポリエステルポリオール若しくはポリエーテルポリオールと多価イソシアネート類を反応させて製造するか、あるいはポリウレタンポリオールからなる。ポリウレタンポリオールからなるウレタン系粘着剤が好ましい。ウレタン系粘着剤も、アクリル系粘着剤と同様に、可塑剤を混和しさらに架橋させることにより、肌に優しくかつ糊残りのない粘着剤とすることができる。
【００１８】
シリコーン系粘着剤は、シロキサン結合を主骨格にもつポリマーからなる粘着剤である。粘着物性は良好であるが、価格が高額である。
【００１９】
上記粘着剤中には、可塑剤、充填剤、老化防止剤などの配合剤が必要に応じて添加されてもよい。
【００２０】
また、上記粘着剤中には、必要に応じて薬物又は有価物質を含有していてもよい。
【００２１】
アクリル系粘着剤を調製するには、通常、重合開始剤の存在下に所要のモノマーの溶液重合を行う。ただし、重合形態はこれに限定されない。また重合反応条件は主としてモノマーの種類により適宜選定される。
ウレタン系粘着剤の調製は、特開２０１６−６５２３８号の記載に準じて行うことができる。
【００２２】
皮膚粘着層は、水蒸気透過度が500ｇ/m2・24h以上の性質を有する粘着層であり、皮膚からの水分を吸収する性能が必要である。水蒸気透過度測定法は、後述する。皮膚粘着層の厚さは、２０〜８０μｍが望ましい。
【００２３】
４．伸縮性を有する中間層フィルム（中間層）
中間層は、皮膚粘着層と保護粘着層との接着を補強するために使用する。高伸縮性を有し、皮膚粘着層と保護粘着層との接着性が良好なフィルムである必要がある。好適には、ウレタンフィルム、ＥＶＡフィルム、ウレタン不織布、ポリエステル不織布、等が使用できる。中間層フィルムは、弱い力で伸びて破断しないことが必要である。それに対応する力学的パラメーターとして、中間層の引っ張り弾性率０．１以下であり、破断伸びは１００％以上であることが望ましい。引っ張り弾性率の単位は、104kg/cm2である。引っ張り弾性率、破断伸び、などのフィルムの機械的性質の測定法は、ASTM D638による。具体的には、全長65mm、狭い平行部長さ57mmのダンベル形状のフィルムを引っ張り試験機（島津製作所）にセットし、5mm/minの速度で引っ張り、応力−歪み曲線を求める。初期の傾きの接線から引っ張り弾性率を計算し、破断時の伸びから破断伸びを計測する。
【００２４】
２．低透湿性である粘着剤層（保護粘着層）
本発明の粘着性シートを構成する保護粘着層は、皮膚粘着層と積層することにより、粘着性シートに防水（低透湿性）機能を付与する役割を有する。ゴム系粘着剤を好適に用いることができる。ゴム系粘着剤としては、天然ゴム、スチレン−イソプレン−スチレンブロック共重合体、スチレン−ブタジエン−スチレンブロック共重合体、スチレン−オレフィン−スチレンブロック共重合体、ポリイソプレン、ポリブテン、ポリイソブチレン、エチレン−酢酸ビニル共重合体などのゴム弾性体１００質量部に、たとえばロジン系樹脂、ポリテルペン樹脂、クマロン−インデン樹脂、石油系樹脂、テルペン−フェノール樹脂などの粘着性付与剤を２０〜２００質量部及び必要に応じて、液状ポリブテン、鉱油、ラノリン、液状ポリイソプレン、液状ポリアクリレートなどの軟化剤、酸化チタンなどの充填剤、ブチルヒドロキシトルエンなどの老化防止剤などを適量添加してなるものが例示される。
【００２５】
上記粘着剤中には、可塑剤、充填剤、老化防止剤などの配合剤が必要に応じて添加されてもよい。例えば、スチレン−イソプレン−スチレンブロック共重合体はそれのみで粘着剤とはならず、タッキファイヤー、オイル成分、等を混和して粘着剤とすることはよく知られているとおりである。オイル成分としては流動パラフィンが一般的であるが、オリーブオイル、ホホバ油、スクワラン等を用いることができる。
【００２６】
保護粘着層の厚さは、５〜２００μｍが望ましい。
【００２７】
３．高伸縮支持体
高伸縮支持体に要求される性質は中間層フィルムに要求される性質と同等であり、中間層フィルムと同じフィルムを高伸縮支持体に用いることができる。具体的にはウレタンフィルム、ＥＶＡフィルム、ウレタン不織布、ポリエステル不織布、等が使用できる。保護粘着層成分を調整することにより粘着性を極めて少なくすることは可能でありこのような保護粘着層を用いることにより高伸縮支持体の役割を持たせることは可能である。
高伸縮支持体の厚さは、柔軟性の観点から通常３〜１００μｍであり、５〜６０μｍが好ましい。
【００２８】
以上の３層あるいは４層からなる皮膚用積層粘着性シート（（皮膚粘着層、（中間層）、保護粘着層、および高伸縮支持体））は、水蒸気透過度として３００g/cm2・24h以下、好ましくは２００ g/cm2・24h以下、さらに好ましくは１００ g/cm2・24h以下の値を有する。また、皮膚用積層粘着性シートの引っ張り弾性率は、３０Ｎ以下であることが望ましい。
【００２９】
離型シート
本発明の粘着性シートは、皮膚粘着層の表面の粘着力を保護するため、皮膚粘着層の表面に離型シートを有していてもよい。離型シートは、皮膚への適用前に粘着性シートから取り外される。離型シートとしては、粘着製剤に通常使用されるものが限定なく使用可能であり、例えば、シリコーン樹脂塗布ポリエステルフィルムなどが挙げられる。
【００３０】
薬物及び有価物質
上記皮膚粘着層に含まれる薬物及び有価物質としては、経皮的に生体膜を透過しうるものであればよい。
【００３１】
薬物の例としては、たとえば解熱消炎鎮痛剤、抗てんかん剤、抗精神病剤、抗うつ・抗不安剤、抗パーキンソン病剤、抗そう剤、抗認知症剤、催眠剤、鎮静剤、鎮痙剤、筋弛緩剤、自立神経作用剤、脳循環・代謝改善剤、強心剤、抗狭心症剤、高血圧・不整脈用剤、血管拡張剤、血圧降下剤、昇圧剤、利尿剤、呼吸促進剤、鎮咳去痰剤、気管支拡張剤、喘息・鼻アレルギー治療剤、呼吸器用剤、感冒用剤、制吐剤、制酸剤、抗潰瘍剤、などが例示される。
【００３２】
本発明品は皮膚の屈曲部への親和性が高いので、解熱消炎鎮痛剤を含み肘などの屈曲部位への適用に適する薬物としては、インドメタシン、サリチル酸、サリチル酸グリコール、アスピリン、アセトアミノフェン、ジクロフェナックナトリウム、イブプロフェン、スリンダック、ナプロキセン、ケトプロフェン、などが例示される。
【００３３】
化粧品の有価物質として配合可能な成分の例としては、美白成分、抗シワ成分、抗炎症成分、血行促進成分、抗菌成分、抗そう痒成分、各種ビタミン及びその誘導体、抗酸化成分、抗アレルギー成分、香料等が挙げられる。
【００３４】
美白成分としては、特に限定されないが、例えば、アスコルビン酸リン酸エステルマグネシウム塩、アスコルビン酸グルコシド及びその塩類及びアシル化誘導体、エチルアスコルビン酸、パルミチン酸アスコルビルなどのビタミンＣ誘導体、α−アルブチン、β−アルブチン、コウジ酸、プラセンタエキス、システイン、グルタチオン、エラグ酸、ルシノール、トラネキサム酸、バイカレイン、アデノシン及びそのリン酸ナトリム塩、アスタキサンチン、鹿角霊芝、油溶性甘草、ラベンダー、ルムプヤン、ワレモコウ、レスベラトロール、霊芝及びそれらのエキス、アスタキサンチン、チンキ或いはそれらに含まれる成分等が挙げられる。
【００３５】
抗シワ成分としては、特に限定されないが、例えば、レチノール、レチノイン酸、酢酸レチノール、パルミチン酸レチノールなどのレチノイド、クエン酸、フルーツ酸、グリコール酸、乳酸などのα−ヒドロキシ酸、α−ヒドロキシ酸コレステロール、ルチン糖誘導体、Ｎ−メチルセリン、エラスチン、コラーゲン、セリシン、ツボクサエキス、黄金エキス、等が挙げられる。
【００３６】
抗炎症成分としては、特に限定されないが、例えば、グリチルレチン酸、グリチルレチン酸２Ｋ，アラントイン、イプシロン−アミノカプロン酸、アズレン、シコニン、トラネキサム酸及びオウレン、甘草、テルミナリア、セイヨウノコギリソウ、シコン、ヒレハリ草、アロエ、ブッチャーブルーム、マロニエ、モモ葉、ビワ葉及びそれらのエキス、チンキ或いはそれらに含まれる成分などが挙げられる。
【００３７】
血行促進成分としては、特に限定されないが、例えば、ビタミンＥ類、ニコチン酸、ニコチン酸アミド、ニコチン酸ベンジル、ニコモール、カフェイン、カプサイシン、ノナン酸バニリルアミド、ショウガオール、ジンゲロール、等が挙げられる。
【００３８】
抗菌成分としては、特に限定されないが、例えば、イソプロピルメチルフェノール、トリクロサン、トリクロカルバン、トリクロロヒドロキシフェノール、ハロカルバン、塩化ベンザルコニウム、塩化ベンゼトニウム等のカチオン界面活性剤、感光素、酸化亜鉛、酸化チタン、キチン、キトサン、ヒノキチオール及びアニス、等が挙げられる。
【００３９】
抗そう痒成分としては、特に限定されないが、例えば、塩酸ジフェンヒドラミン、マレイン酸クロルフェニラミン、クロタミトン、グリチルリチン酸類、メントール、カンファー、ローズマリー油、カプサイシン、ノナン酸バニリルアミド、ジブカイン等が挙げられる。
【００４０】
ビタミン類及びその誘導体としては、特に限定されないが、例えば、油溶性ビタミン類としてビタミンＡ油、肝油、酢酸レチノール、パルミチン酸レチノール、レチノール、デヒドロレチノール、ビタミンＡ３、レチノイン酸、ビタミンＤ、ビタミンＤ２（エルゴカルシフェロール）、ビタミンＤ３（コレカルシフェロール）、ビタミン誘導体、ビタミンＥ（トコフェロール）、酢酸ｄｌ−α−トコフェロール、ｄｌ−α−トコフェロール、酪酸トコフェロール、ニコチン酸トコフェロール、ニコチン酸ベンジルエステル、天然ビタミンＥ、ビタミンＫ、ビタミンＵ等が挙げられる。水溶性ビタミン類として、ビタミンＢ１（サイアミン）、ビタミンＢ２（リボフラビン酪酸エステル）、ビタミンＢ６（ジカプリル酸ピリドキシン、ジパルミチン酸ピリドキシンなど脂肪酸エステル）、ビタミンＢ１２（コバラミン）、ビタミンＢ１３、ビタミンＢ１４、ビタミンＢ１５（パンガミン酸）、等が挙げられる。
【００４１】
抗酸化成分としては、特に限定されないが、例えば、アントシアニン、カテキン、緑茶ポリフェノール、りんごポリフェノールなどのポリフェノール類、アスコルビン酸、アスコルビン酸ナトリウム、アスコルビン酸硫酸ナトリウム、β−カロチン、アスタキサンチンなどのカロテノイド、トコフェロール類、酢酸トコフェロール、天然ビタミンＥ、トコモノエノール、トコトリエノール、クルクミンなどのβ−ジケトン、セサミン、セサモリンなどのリグナン、オイゲノールなどのフェノール、等が挙げられる。
【００４２】
抗アレルギー成分としては、特に限定されないが、例えば、グリチルレチン酸、グリチルレチン酸２Ｋ、などのグリチルリチン誘導体、甘草、クロレラ、コンフリー、ボタンピ、フユボダイジュ、エンメイソウ、セージ、シソ、ヨモギ及びそれらのエキス、チンキ或いはそれらに含まれる成分等が挙げられる。
【００４３】
香料としては、ムスク、シペット、タイム油、シナモンバーク油、等が挙げられる。
【００４４】
粘着性シートの製造方法
本発明の粘着性シートの製造法の一例は、アクリル系粘着剤の酢酸エチル溶液を離形ＰＥＴ上に塗布乾燥して皮膚粘着層を形成後、中間層の片側にラミネートする。中間層は、５μｍ厚さ程度のウレタンフィルムを用いる。保護粘着層は、ゴム系粘着剤溶液を離型ＰＥＴ上に塗布乾燥して形成し、さらにそれを中間層に用いたものと同じウレタンフィルムにラミネートすることによって、高伸縮支持体が裏打ちされる。その後、離型ＰＥＴを剥離して得られた保護粘着層面を前記中間層の反対側にラミネートして製品とする。その他の構成の粘着性シートも同様の手順で製造することができる。
【００４５】
水蒸気透過度
水蒸気透過度の測定は、JIS0208 [防湿包装材料の透湿度試験方法（カップ法）]に準じて行う。
【００４６】
引っ張り弾性率
島津製作所製引っ張り試験機（小型卓上試験機EZ Test EZ-SX）を用いる。試料は、幅１０ｍｍ長さ５０ｍｍの両端を広くしたダンベル片を用いる。引張速度１０ｍｍ／ｍｉｎで引っ張り、応力−歪み曲線の直線部の傾きから弾性率を求める。本発明における弾性率は、歪み１０ｍｍにおける応力（Ｎ）の値とする。
【実施例】
【００４７】
以下に実施例を例示して本発明を説明するが、本発明は実施例に限定されるものではない。
【００４８】
実施例１
ＨｉＰＡＳ粘着剤（アクリル系粘着剤、コスメディ製薬（株）製）の酢酸エチル溶液を、ＰＥＴ離型フィルム上に塗布乾燥させて、厚さ５０μｍのフィルムを得た（皮膚粘着層）。得られた粘着剤フィルムをウレタンシート（共和工業（株）製造品、厚さ５０μｍ）にラミネートした（中間層）。別途、スチレン／イソプレン、トリブロック共重合体（SIS）（スチレン含有量３０質量％、（株）クレイトンポリマージャパン製）を１００質量部、流動パラフィンを１００質量部をトルエンに溶解させ、ＰＥＴ離型フィルム上に塗布乾燥させて厚さ８０μｍフィルムを得た（保護粘着層）。得られた粘着剤フィルムをウレタンシート（厚さ７μｍ）にラミネートした（高伸縮支持体）。保護粘着層面と中間層面とをラミネートして４層の積層粘着シートとした。
【００４９】
実施例２
実施例１において、中間層としてウレタンシートを使用しないこと以外は実施例１と同様にして、３層の積層粘着シートを製造した。
【００５０】
実施例３
実施例１において、皮膚粘着層にＨｉＰＡＳ粘着剤に対して２０質量％の乳酸オクチルドデシルを添加したこと、及び支持体のウレタンシートの厚さを１０μｍにしたこと以外は実施例１と同様にして、４層の積層粘着シートを製造した。
【００５１】
実施例４
実施例１において、中間層としてＥＶＡ（エチレン−酢酸ビニル共重合樹脂）フィルムを使用したこと、及び支持体のウレタンシートの厚さを１０μｍにしたこと以外は実施例１と同様にして、４層の積層粘着シートを製造した
【００５２】
実施例５
実施例１において、皮膚粘着層にＨｉＰＡＳ粘着剤に対して２０質量％の乳酸オクチルドデシル及び1.0質量％のパルミチン酸アスコルビル（理研ビタミン株式会社）を添加し、保護粘着層に流動パラフィンの代わりにホホバ油（NIKKOL ホホバ油 S、日光ケミカルズ株式会社）を添加したこと以外は実施例１と同様にして、４層の積層粘着シートを製造した。
【００５３】
実施例６
実施例１において、中間層としてウレタン不織布を使用したこと、及び支持体のウレタンシートの厚さを５０μｍにしたこと以外は実施例１と同様にして、４層の積層粘着シートを製造した
【００５４】
実施例７
実施例１において、保護粘着層をポリイソブチレン（PIB）＋流動パラフィンにした以外は実施例１と同様にして、４層の積層粘着シートを製造した。
【００５５】
比較例１
実施例１において、中間層としてＰＥＴフィルムを使用したこと以外は実施例１と同様にして、４層の積層粘着シートを製造した。
【００５６】
比較例２
実施例１において、保護粘着層としてＳＩＳ粘着剤の代わりにＨｉＰＡＳ粘着剤を使用したこと以外は実施例１と同様にして、４層の積層粘着シートを製造した。
【００５７】
【表１】
2020111565.tif 000002
【００５８】
表１に製造した積層粘着剤シートの特徴を示す。得られた積層粘着剤シートの水蒸気透過度、引っ張り弾性率及び破断伸びを測定した。
水蒸気透過度は、JIS0208 [防湿包装材料の透湿度試験方法（カップ法）]に準じて測定した。
引っ張り弾性率は、積層粘着剤シートを幅１０ｍｍ、長さ５０ｍｍの両端を広くしたダンベル形状に切断し、引っ張り試験機（島津製作所製、小型卓上試験機EZ Test EZ-SX）にセットし、１０ｍｍ／ｍｉｎの速度で引っ張り、応力−歪み曲線を求めた。初期の直線部の傾きから引っ張り弾性率を計算した。
測定結果（単回測定）を表２に示す。
【００５９】
【表２】
2020111565.tif 000003
【符号の説明】
【００６０】
１  皮膚粘着層
２  保護粘着層
３  高伸縮支持体
４  中間層
【図１】
2020111565.tif 000004